Brevet FR3068690A1 (20190111)

REVENDICATIONS1. Procédé d'obtention d'un matériau comprenant un substrat de verre texturé revêtu sur au moins une de ses faces texturées d'un revêtement de type sol-gel antireflet à base de silice poreuse, ledit procédé comprenant les étapes suivantes : - une étape d'application sur ladite au moins une face texturée dudit substrat d'une solution contenant au moins un précurseur de silice et au moins un agent porogène, puis - une étape de traitement thermique visant à consolider ledit revêtement antireflet, ledit procédé étant tel qu'avant ladite étape d'application le substrat de verre est soumis à une étape de préchauffage de manière à ce que ladite au moins une face texturée destinée à être revêtue par ledit revêtement antireflet ait une température comprise dans un domaine allant de 30 à 100°C, notamment de 50 à 80°C, immédiatement avant l'étape d'application.\n<CLM>\1\tProcédé selon la revendication 1, tel que la solution est aqueuse.\n<CLM>\1\tProcédé selon l'une des revendications précédents, tel qu'au moins une face texturée du substrat de verre destinée à être revêtue par le revêtement antireflet présente un profil tel que, au sens de la norme ISO 4287 :1997 : - Le paramètre Rz est compris dans un domaine allant de 18 à 200 pm, notamment de 20 à 150 pm, et en particulier de 50 à 120 pm, et - Le paramètre RSm est compris dans un domaine allant de 500 à 2500 pm, notamment de 600 à 2000 pm. 15\n<CLM>\1\tProcédé selon l'une des revendications précédentes, tel que le substrat de verre présente un flou d'au moins 20%, notamment 40% et même 50%.\n<CLM>\1\tProcédé selon l'une des revendications 5 précédentes, tel que le facteur de transmission lumineuse au sens de la norme EN 410 du substrat de verre est d'au moins 90%, voire 91%.\n<CLM>\1\tProcédé selon l'une des revendications précédentes, tel que l'application de la solution est 10 réalisée par enduction au moyen d'au moins un rouleau.\n<CLM>\1\tProcédé selon l'une des revendications précédentes, tel que le précurseur de silice est un composé choisi parmi les alcoxydes et les halogénures de silicium.\n<CLM>\1\tProcédé selon l'une des revendications 15 précédentes, tel qu'au moins un agent porogène est de nature organique, notamment comprend des billes polymériques, en particulier d'un polymère choisi parmi le polyméthacrylate de méthyle, les copolymères méthyl(méth)acrylate/acide(méth)acrylique, les 20 polycarbonates, les polyesters, le polystyrène.\n<CLM>\1\tProcédé selon l'une des revendications précédentes, tel que l'étape de préchauffage est réalisée par rayonnement, notamment au moyen de lampes infrarouge, ou par convection, notamment par soufflage d'air chaud. 25\n<CLM>\1\tProcédé selon l'une des revendications précédentes, tel que le traitement thermique est un traitement de trempe du verre.\n<CLM>\1\tProcédé selon l'une des revendications précédentes, qui comprend, immédiatement après l'étape 30 d'application et avant l'étape de traitement thermique, une étape de séchage.\n<CLM>\1\tProcédé selon l'une des revendications précédentes, tel que le revêtement antireflet présente une 16 épaisseur moyenne comprise dans un domaine allant de 10 nm à 10 pm, notamment de 20 nm à 1 pm.\n<CLM>\1\tMatériau, notamment susceptible d'être obtenu selon le procédé de l'une quelconque des revendications 1 à 5 12, comprenant un substrat de verre texturé revêtu sur au moins une de ses faces texturées d'un revêtement de type sol-gel antireflet à base de silice poreuse, ladite face texturée présentant un relief composé d'une succession de pics et de vallées, ledit matériau étant tel que 10 l'épaisseur locale du revêtement antireflet au niveau des pics est d'au moins 60 nm, notamment 80 nm et même 100 nm, et l'épaisseur locale du revêtement antireflet au niveau des vallées est d'au plus 700 nm, notamment 600 nm et même 500 nm. 15\n<CLM>\1\tSerre comprenant au moins un matériau selon la revendication précédente.